(57)【要約】【課題】書換可能で且つ視認できる情報部を有する光記録媒体を提供する。【解決手段】情報が記録された面（情報面４ａ）上に反射層３が形成されている第１の基板４に対して、光透過性の第２の基板１が、反射層３上に接着層２を介して接着されて構成され、第２の基板１側から照射されるレーザ光９により、情報が再生される光記録媒体１０において、接着層２を、レーザ光９に反応しない、所定範囲の波長の光が照射されると発色し、発色状態での吸収波長の光が照射されると消色するフォトクロミック色素を添加した紫外線硬化樹脂より構成した。【選択図】　　　図１
2004087097.tif 000002
【特許請求の範囲】
【請求項１】
情報が記録された面上に反射層が形成されている第１の基板に対して、光透過性の第２の基板が、前記反射層上に接着層を介して接着されて構成され、前記第２の基板側から照射されるレーザ光により、前記情報が再生される光記録媒体において、
前記接着層を、前記レーザ光に反応しないフォトクロミック色素を添加した紫外線硬化樹脂より構成したことを特徴とする光記録媒体。
【請求項２】
請求項１に記載の光記録媒体において、
前記第２の基板面上には、前記第１の基板上の情報とは別に情報が記録されており、前記第２の基板面上に形成された半透明反射層と前記第１の基板上に形成された前記反射層とを対向させて、前記第１の基板と前記第２の基板とを前記接着層を介して接着して構成したことを特徴とする光記録媒体。
【請求項３】
情報が記録された面上に反射層が形成されている第１の基板に対して、光透過性の第２の基板が、前記反射層上に接着層を介して接着されて構成され、前記第２の基板側から照射されるレーザ光により、前記情報が再生される光記録媒体において、
前記第２の基板の前記レーザ光の入射側の面上に、前記レーザ光に反応しないフォトクロミック色素を添加した保護層を形成したことを特徴とする光記録媒体。
【請求項４】
請求項３に記載の光記録媒体において、
前記第２の基板面上には、前記第１の基板上の情報とは別に情報が記録されており、前記第２の基板面上に形成された半透明反射層と前記第１の基板上に形成された前記反射層とを対向させて、前記第１の基板と前記第２の基板とを前記接着層を介して接着して構成したことを特徴とする光記録媒体。
【請求項５】
情報が光学的に記録再生可能な相変化型材料からなる記録層と、反射層とが順次積層された光透過性の基板を一対、互いに反射層を対向させて、接着層を介して接着されて構成され、各前記基板の各前記記録層側とは反対側の面からそれぞれ各前記基板に照射される各前記レーザ光により、各前記情報が記録再生される光記録媒体において、
各前記記録層側とは反対側の各前記基板の各面上に、前記レーザ光に反応しないフォトクロミック色素を添加した保護層をそれぞれ形成したことを特徴とする光記録媒体。
【請求項６】
情報の記録された面を有する基板上に順次形成した反射層と、接着層と、光透過性のカバー層とを有し、前記カバー層側から照射されるレーザ光により、前記情報が再生される光記録媒体において、
前記接着層を、前記レーザ光に反応しないフォトクロミック色素を添加した紫外線硬化樹脂より構成したことを特徴とする光記録媒体。
【発明の詳細な説明】
【０００１】
【発明の属する技術分野】
本発明は光記録媒体に係り、特に、光記録媒体に関する付加的な情報を視認できて且つ光によって書換可能に記録する情報表示部を、光記録媒体に記録された情報を再生するレーザ光を照射する側の基板面側に設けた、光記録媒体に関するものである。
【０００２】
【従来の技術】
従来、光記録媒体として、例えば、光ディスクであるＣＤ及びＤＶＤが普及している。
ＣＤ等のいわゆる単板構造の光記録媒体においては、光記録媒体の信号再生面側と反対側の面上に、シルクスクリーン印刷やオフセット印刷等によりレーベル層を設けて、このレーベル層に、光記録媒体の内容に関する情報を表示している。
【０００３】
一方、ＤＶＤ等の両面貼り合せ構造を有する光記録媒体（光ディスク）においては、ＣＤと同様に、ディスクの直径が１２０ｍｍ、中心孔径が１５ｍｍであり、記録領域が始まる直径が４６ｍｍであることから、レーベル層を設ける面が存在しないため、内容に関する情報を記録できない。
これを改善するものとして、透明基板の片面に一層づつ情報面を形成したディスク２枚を、情報面側を対向させて貼り合せた光記録媒体において、情報面の情報を再生するためのレーザ光が入射する基板の面上に、吸収光変色物質を上記情報の内容等の所定のパターンに印刷して形成して、目視して視認できるようにすることが知られている（例えば、特許文献１参照。）。
【０００４】
【特許文献１】
特開平１０−１４３９２４号公報
【０００５】
【発明が解決しようとする課題】
ところで、両面型のＤＶＤのＲＯＭタイプにおいては、その内容については、特に変更するものではないので、上記のように表示することが出来れば良い。
しかし、ＲＡＭタイプにおいては、そこに記録される内容は、ユーザーによって，必要に応じて書き換えられるので、ディスクを見て、その内容を確認できるように、印刷された内容がいつでも書き換え可能であることが求められているが、その解決方法が知られていないという問題があった。
【０００６】
そこで、本発明は上記問題を解決し、光記録媒体において、書換可能で且つ視認できる情報部を有する光記録媒体を提供することを目的とするものである。
【０００７】
【課題を解決するための手段】
上記目的を達成するための手段として、第１の発明は、情報が記録された面（情報面４ａ、１４ａ）上に反射層３、１３が形成されている第１の基板４、１４に対して、光透過性の第２の基板１、１１が、前記反射層３、１３上に接着層２、１２を介して接着されて構成され、前記第２の基板１、１１側から照射されるレーザ光９、１９により、前記情報が再生される光記録媒体１０、２０において、
前記接着層２、１２を、前記レーザ光９、１９に反応しないフォトクロミック色素を添加した紫外線硬化樹脂より構成したことを特徴とする光記録媒体である。
また、第２の発明は、第１の発明において、前記第２の基板面１１上には、前記第１の基板上の情報とは別に情報が記録されており、前記第２の基板面（情報面１１ａ）上に形成された半透明反射層１６と前記第１の基板上に形成された前記反射層１３とを対向させて、前記第１の基板１４と前記第２の基板１１とを前記接着層１２を介して接着して構成したことを特徴とする光記録媒体である。
また、第３の発明は、情報が記録された面（情報面３４ａ、４４ａ）上に反射層３３、４３が形成されている第１の基板３４、４４に対して、光透過性の第２の基板３１、４１が、前記反射層３３、４３上に接着層３２、４２を介して接着されて構成され、前記第２の基板３１、４１側から照射されるレーザ光３９、４９により、前記情報が再生される光記録媒体４０、５０において、
前記第２の基板３１、４１の前記レーザ光３９、４９の入射側の面上に、前記レーザ光３９、４９に反応しないフォトクロミック色素を添加した保護層（ハードコート層３７、４７）を形成したことを特徴とする光記録媒体である。
また、第４の発明は、第３の発明において、前記第２の基板面４１上には、前記第１の基板上の情報とは別に情報が記録されており、前記第２の基板面（情報面４１ａ）上に形成された半透明反射層４６と前記第１の基板上に形成された前記反射層４３とを対向させて、前記第１の基板４４と前記第２の基板４１とを前記接着層４２を介して接着して構成したことを特徴とする光記録媒体である。
また、第５の発明は、情報が光学的に記録再生可能な相変化型材料からなる記録層５４ａ、５４と、反射層５３ａ、５３とが順次積層された光透過性の基板５１ａ、５１を一対、互いに反射層５３ａ、５３を対向させて、接着層５２を介して接着されて構成され、各前記基板の各前記記録層５４ａ、５４側とは反対側の面からそれぞれ各前記基板５１ａ、５１に照射される各前記レーザ光５９ａ、５９により、各前記情報が記録再生される光記録媒体６０において、
各前記記録層５４ａ、５４側とは反対側の各前記基板５１ａ、５１の各面上に、前記レーザ光５９ａ、５９に反応しないフォトクロミック色素を添加した保護層（ハードコート層５７ａ、５７）をそれぞれ形成したことを特徴とする光記録媒体である。
また、第６の発明は、情報の記録された面（情報面９４ａ）を有する基板９４上に順次形成した反射層９３と、接着層９２と、光透過性のカバー層９１とを有し、前記カバー層９１側から照射されるレーザ光９９により、前記情報が再生される光記録媒体において、
前記接着層９２を、前記レーザ光９９に反応しないフォトクロミック色素を添加した紫外線硬化樹脂より構成したことを特徴とする光記録媒体である。
【０００８】
【発明の実施の形態】
以下、本発明の実施の形態につき、好ましい実施例により、図面を参照して説明する。
＜第１実施例＞
図１は、本発明の光記録媒体の第１実施例を示す断面構成図である。
同図に示すように、第１実施例の光記録媒体１０は、いわゆるＤＶＤシングルレイヤータイプの光ディスクであり、貼り合せ単層片側読出し光ディスクである。
【０００９】
光記録媒体１０において、厚さ０．６ｍｍ、直径１２０ｍｍのポリカーボネート樹脂からなる透明（光透過性）な支持基板４は、情報が光学的に再生可能に記録された情報面４ａを有している。情報面４ａ上には、厚さ７０ｎｍのＡｌからなる反射層３が形成されている。反射層３は、後述するレーザ光９を反射する。反射層３側を、厚さ０．６ｍｍ、直径１２０ｍｍであるポリカーボネート樹脂からなる透明（光透過性）な基板１に対向させて、厚さ４０μｍの色素含有接着層２により、基板４が接着されている。
【００１０】
反射層３と反対側の基板４の面上には、厚さ２０μｍのレーベル層５が形成されている。
レーベル層５は、所望の顔料（色素）を添加した紫外線硬化樹脂をスクリーン印刷して形成されている。レーベル層５には、光記録媒体１０の内容に関する情報が記録されている。
【００１１】
色素含有接着層２は、紫外線硬化樹脂に、フォトクロミック色素を添加して、加熱溶解したものを基板１に同心状に塗布し、その上に基板４上の反射層３を向き合わせて載置し、スピンさせて接着層を形成後、紫外線を照射して硬化してある。
紫外線硬化樹脂としては、エポキシアクリレート樹脂であるＸＲ９８（住友化学（株）製）を用いた。なお、紫外線硬化樹脂としては、アクリレート樹脂が強度、接着性の点で好適で、エポキシアクリレート、ウレタンアクリレート、及びその混合物を使用できる。
【００１２】
フォトクロミック色素の添加量は、赤色発色用、青色発色用として、各１重量％添加した。
フォトクロミック色素は、特定範囲の波長の光（例えば紫外線：波長２５０ｎｍ乃至３７０ｎｍ）の照射により発色し、発色色素の吸収波長範囲の特定の波長の光（白色光であれば良い）では、発色した色が消色するものである。なお、青色発色したフォトクロミック色素を消色するには、ピーク波長が６１０ｎｍである５８０ｎｍ乃至６５０ｎｍの波長範囲の光（赤色光）を照射する。赤色発色したフォトクロミック色素を消色するには、ピーク波長が５８０ｎｍである５４０ｎｍ乃至６２０ｎｍの波長範囲の光（黄緑から緑色光）を照射する。フォトクロミック色素は、光記録媒体の情報再生時に照射するレーザ光の波長（例えばＣＤの場合７８０ｎｍであり、ＤＶＤの場合６５０ｎｍであり、次世代タイプといわれるものは、４０５ｎｍとされている）に吸収がない（すなわち、反応しない）色素を用いることが望ましい。このようなフォトクロミック色素を用いれば情報再生時に照射するレーザ光が、フォトクロミック色素の発色状態においても反射・屈折の影響を受けず正常に再生することができる。また、フォトクロミック色素の発色状態が、レーザ光によって影響を受けない、すなわちレーザ光に反応しない。
なお、情報面４ａの情報を再生するのにレーザ光９を基板１側から照射すると、レーザ光１９は、反射層３で反射され、これにより情報面４ａの情報が再生される。
【００１３】
添加したフォトクロミック色素は、赤色用として、ｃｉｓ−１，２−ジシアノ−１，２−ビス（２，４，５−トリメチル−３−チエニル）エテンを、青色用として、１，２−ビス（５−フェニル−２−メチルチオフェン−３−イル）パーフルオロシクロペンテンを用いた。
なお、フォトクロミック色素としては、スピロオキサジン類、スピロピラン類、フルギド類、ジアリールエテン類から選ぶことが出来る。ここでは、着色時に、レーザ光を吸収しないことが必要である。
【００１４】
スピロオキサジン類、スピロピラン類としては，次の色素を用いることが出来る。
６−ブロモ−１’，３’−ジヒドロ−１’，３’，３’−トリメチル−８−ニトロスピロ［２Ｈ−１−ベンゾピラン−２，２’−（２Ｈ）−インドール］、５−クロロ−１，３−ジヒドロ−１，３，３−トリメチルスピロ［２Ｈ−インドール−２，３’−［３Ｈ］ナフト［２，１−ｂ］［１，４］オキサジン］、５−クロロ−１，３−ジヒドロ−１，３，３−トリメチルスピロ［２Ｈ−インドール−２，３’−［３Ｈ］ナフト［９，１０−ｂ］［１，４］オキサジン］、６，８−ジブロモ−１’，３’−ジヒドロ−１’，３’，３’−トリメチルスピロ［２Ｈ−１−ベンゾピラン−２，２’−（２Ｈ）−インドール］、１’，３’−ジヒドロ−１’，３’，３’−トリメチル−６−ニトロスピロ［２Ｈ−１−ベンゾピラン−２，２’−（２Ｈ）−インドール］、１’，３’−ジヒドロ−５’−メトキシ−１’，３’，３’−トリメチル−６−ニトロスピロ［２Ｈ−１−ベンゾピラン−２，２’−（２Ｈ）−インドール］、１’，３’−ジヒドロ−８−メトキシ−１’，３’，３’−トリメチル−６−ニトロスピロ［２Ｈ−１−ベンゾピラン−２，２’−（２Ｈ）−インドール］、１，３−ジヒドロ−１，３，３−トリメチルスピロ［２Ｈ−インドール−２，３’−［３Ｈ］ナフト［２，１−ｂ］［１，４］オキサジン］、１，３−ジヒドロ−１，３，３−トリメチルスピロ［２Ｈ−インドール−２，３’−［３Ｈ］フェナンスロ［９，１０−ｂ］［１，４］オキサジン］、１，３−ジヒドロ−１，３，３−トリメチルスピロ［２Ｈ−インドール−２，３’−［３Ｈ］ナフト［２，１−ｂ］ピラン］、１，３−ジヒドロ−５−メトキシ−１，３，３−トリメチルスピロ［２Ｈ−インドール−２，３’−［３Ｈ］ナフト［２，１−ｂ］ピラン］等である。
【００１５】
フルギド類では、２，５−ジメチル−３−フリルエチリデンコハク酸無水物、２，５−ジメチル−３−フリルイロプロピリデンコハク酸無水物等の色素を用いることが出来る。
ジアリールエテン類としては、２，３−ビス（２，４，５−トリメチル−３−チエニル）マレイン酸無水物、２，３−ビス（２，４，５−トリメチル−３−チエニル）マレイミド、ｃｉｓ−１，２−ジシアノ−１，２−ビス（２，４，５−トリメチル−３−チエニル）エテン、１，２−ビス（５−フェニル−２−メチルチオフェン−３−イル）パーフルオロシクロペンテン等の色素を用いることが出来る。
【００１６】
次に、色素含有接着層２である色素含有層に情報を表示する方法を説明する。なお、この方法は、色素含有層として、後述する、色素含有保護層（ハードコート層）、色素含有基板等の場合にも適用できることは言うまでもない。
図２は、本発明の光記録媒体に係る多色表示をするための第１の工程図である。
図３は、本発明の光記録媒体に係る多色表示をするための第２の工程図である。
【００１７】
始めに、図２に従い、マスクを用いて、色素含有層に図形・文字情報を記録する場合を説明する。
まず、図２の（ａ）に示すように、基板１２１上に、所定厚さの色素含有層１２２を例えばスピンコート法により形成する。色素含有層１２２は、上述の色素含有接着層２と同様、紫外線硬化樹脂に、青色及び赤色に発色するフォトクロミック色素をそれぞれ分散含有したものより構成される。
【００１８】
次に、図２の（ｂ）に示すように、紫外線（ＵＶ光）１２３を色素含有層１２２の全面に１０秒から６０秒間照射して、色素含有層１２２を硬化して、且つ発色した色素含有層１２２Ａを得る。色素含有層１２２Ａ中に含まれる赤色及び青色色素が共に発色するので、色素含有層１２２Ａは紫色を呈する。ＵＶ光の光源としては、波長３６５ｎｍのブラックライトを放出する光源（型式ＥＮＦ−２６０Ｃ／Ｊ：Ｓｐｅｃｔｏｎｉｃｓ　Ｃｏｒｐｏｒａｔｉｏｎ製）を用いた。
【００１９】
次に、図２の（ｃ）に示すように、紫色に発色した色素含有層１２２Ａの上方に、マスク１２７を配置する。マスク１２７は、色素含有層１２２Ａにおいて、赤色に発色させたい部分だけに、光を透過する開口部１２７Ａを形成したマスクパターンとなっている。このパターンは、色素含有層１２２Ａに赤色で表示したい図形や文字のパターンである。画像やマスク１２７の上方から、発色している青色色素の吸収波長（λｍａｘ）に対応する波長を有するレーザ光１２４を照射する。レーザ光１２４は開口部１２７Ａに対応する色素含有層１２２Ａに照射されて、この部分の青色色素は消色し、赤色色素は発色したままであるから、赤色に発色した色素含有層１２２ＡＲが得られる。
【００２０】
次に、図２の（ｄ）に示すように、色素含有層１２２Ａの上方に、マスク１２７に代えて、マスク１２８を配置する。マスク１２８は、色素含有層１２２Ａにおいて、青色に発色させたい部分だけに、光を透過する開口部１２８Ａを形成したマスクパターンとなっている。このパターンは、色素含有層１２２Ａに青色で表示したい図形や文字のパターンである。マスク１２８の上方から、発色している赤色色素の吸収波長（λｍａｘ）に対応する波長を有するレーザ光１２５を照射する。レーザ光１２５は開口部１２８Ａに対応する色素含有層１２２Ａに照射されて、この部分の赤色色素は消色し、青色色素は発色したままであるから、青色に発色した色素含有層１２２ＡＢが得られる。
【００２１】
次に、図２の（ｅ）に示すように、マスク１２８を取り外した後、必要に応じて、紫色に発色している色素含有層１２２Ａの部分を消色して透明（疑似的な白色部分となる）にする。それには、色素含有層１２２Ａの上方に、マスク１２９を配置する。マスク１２９には、色素含有層１２２Ａにおいて、消色したい部分だけに、光を透過する開口部１２９Ａを有するマスクパターンが形成されている。マスク１２９の上方から、白色光１２６を５秒から２０秒間照射する。白色光１２６はマスク１２９の開口部１２９Ａに対応する色素含有層１２２Ａに照射されて、この部分の赤色及び青色色素を消色する。透明化した色素含有層１２２ＡＷが得られる。白色光の光源としては、ＭＥＧＡＬＩＧＨＴ１００（ＨＯＹＡ（株）製）を用いた。
【００２２】
次に、図２の（ｆ）に示すように、マスク１２９を取り除いて、青色及び赤色に発色した図形パターンが形成されており、それ以外の部分は透明となった光記録媒体１３０が得られる。
この様に、所定の情報に対応した図形・文字パターンを色素含有層１２２に形成する。
【００２３】
次に、図３に従い、フィルタとマスクを用いて、色素含有層に図形・文字情報を記録する場合を説明する。
まず、図３の（ａ）に示すように、基板１２１上に、所定厚さの色素含有層１２２を例えばスピンコート法により形成する。色素含有層１２２は、上述の色素含有接着層２と同様、紫外線硬化樹脂に、青色及び赤色に発色するフォトクロミック色素をそれぞれ分散含有したものより構成される。
【００２４】
次に、図３の（ｂ）に示すように、紫外線（ＵＶ光）１２３を色素含有層１２２の全面に照射して、色素含有層１２２を硬化して、且つ発色した色素含有層１２２Ａを得る。色素含有層１２２Ａ中に含まれる赤色及び青色色素が共に発色するので、色素含有層１２２Ａは紫色を呈する。
【００２５】
次に、図３の（ｃ）に示すように、紫色に発色した色素含有層１２２Ａの上方に、フィルター１３１とマスク１２７を配置する。フィルター１３１は、青色に発色している青色色素の吸収波長（λｍａｘ）の光（赤色光である）のみを透過する。マスク１２７は、色素含有層１２２Ａにおいて、赤色に発色させたい部分だけに、光を透過する開口部１２７Ａを形成したマスクパターンとなっている。このパターンは、色素含有層１２２Ａに赤色で表示したい図形や文字のパターンである。フィルター１３１及びマスク１２７の上方から、白色光１２６を照射する。白色光１２６は、フィルター１３１とマスク１２７の開口部１２７Ａを通過して、赤色光となって、色素含有層１２２Ａに照射されて、この部分の青色色素は消色し、赤色色素は発色を維持するので、赤色に発色した色素含有層１２２ＡＲが得られる。
【００２６】
次に、図３の（ｄ）に示すように、色素含有層１２２Ａの上方に、フィルター１３１とマスク１２７に代えて、フィルター１３２とマスク１２８を配置する。フィルター１３２は赤色に発色している赤色色素の吸収波長（λｍａｘ）の光（黄緑色光である）のみを透過する。マスク１２８は、色素含有層１２２Ａにおいて、青色に発色させたい部分だけに、光を透過する開口部１２８Ａを形成したマスクパターンとなっている。このパターンは、色素含有層１２２Ａに青色で表示したい図形や文字のパターンである。フィルター１３２及びマスク１２８の上方から、白色光１２６を照射する。白色光１２６は、フィルター１３２とマスク１２８の開口部１２８Ａを通過して、黄緑色光となって、色素含有層１２２Ａに照射されて、この部分の赤色色素は消色し、青色色素は発色を維持するので、青色に発色した色素含有層１２２ＡＢが得られる。
【００２７】
次に、図３の（ｅ）に示すように、フィルタ１３２及びマスク１２８を取り外した後、必要に応じて、紫色に発色している色素含有層１２２Ａの部分を消色して透明（疑似的な白色部分となる）にする。それには、色素含有層１２２Ａの上方に、マスク１２９を配置する。マスク１２９には、色素含有層１２２Ａにおいて、消色したい部分だけに、光を透過する開口部１２９Ａを有するマスクパターンが形成されている。マスク１２９の上方から、白色光１２６を照射する。白色光１２６はマスク１２９の開口部１２９Ａに対応する色素含有層１２２Ａに照射されて、この部分の赤色及び青色色素を消色する。透明化した色素含有層１２２ＡＷが得られる。
【００２８】
次に、図３の（ｆ）に示すように、マスク１２９を取り除いて、青色及び赤色に発色した図形パターンが形成されており、それ以外の部分は透明となった光記録媒体１３０が得られる。
この様に、所定の情報に対応した図形・文字パターンを色素含有層１２２に形成する。
【００２９】
次に、図４に基き、色素含有層に所定波長のレーザ光を直接照射して、所望の図形・文字を発色させる描画装置を説明する。
図４は、本発明の光記録媒体に係る描画装置を示す概略構成図である。
同図に示すように、描画装置１５０は、半導体レーザ１４１と、半導体レーザ１４１から放出されるレーザ光の光路に沿って、順次配置したコリメートレンズ１４２、アパーチャ１４３、可動ミラー１４４、及び描画レンズ１４５より構成されている。これらは、図示しない筐体に収められている。
【００３０】
描画レンズ１４５の下方には、図示しないステージに載置された光記録媒体１４６が配置されている。光記録媒体１４６の表面には、上述したフォトクロミック色素を含む紫外線硬化樹脂からなる色素含有層１４７が形成されている。
半導体レーザ１４１から所定波長を有するレーザ光を放射する。放射されたレーザ光はコリメートレンズ１４２を通過して平行光にされ、アパーチャ１４３により所定のビーム径に整えられて、可動ミラー１４４に入射する。
【００３１】
可動ミラー１４４は、制御信号により、入射するレーザ光に対する傾斜を変えることにより、反射するレーザ光の方向を変えることが出来る。例えば、図４において、反射レーザ光を左右の方向に偏向走査することが出来る。可動ミラー１４４から出射したレーザ光１４８は描画レンズ１４５により屈折されて、色素含有層１４７に垂直に入射する。図示しないステージは、図中において、紙面に垂直方向に前後に移動可能となっている。
【００３２】
色素含有層１４７に表示したい図形・文字のパターンの画像を構成する画素に応じてレーザ光は強度変調されると共に、その位置に対応して、可動ミラー１４４の傾斜とステージの位置が調整される。このようにして、画像に応じて、レーザ光が色素含有層１４７上に走査されて照射され、色素含有層１４７を発色させることが出来る。
【００３３】
なお、色素含有層１４７を発色後、消色するには、白色光を色素含有層１４７の全面に照射すればよい。部分的に消色したい場合には、この描画装置１５０において、半導体レーザを消色する波長を有するレーザ光を放射するものに変更して、消色したい領域にレーザ光を照射しながら走査すればよい。このようにして、色素含有層１４７に表示する情報を任意に書き換えることが出来る。
【００３４】
＜第２実施例＞
図５は、本発明の光記録媒体の第２実施例を示す断面構成図である。
同図に示すように、第２実施例の光記録媒体２０は、いわゆるＤＶＤデュアルレイヤータイプの光ディスクであり、貼り合せ２層片側読出し光ディスクである。
光記録媒体２０において、厚さ０．６ｍｍ、直径１２０ｍｍであるポリカーボネート樹脂からなる透明な基板１１及び支持基板１４には、それぞれの片面上に情報面１１ａ、１４ａが形成されている。情報面１１ａ、１４ａには、情報が光学的に再生可能に記録されている。
【００３５】
情報面１１ａ上には、厚さ５ｎｍから１０ｎｍのＡｕ又はＳｉからなる半透明反射層１６が形成されている。半透明反射層１６は、後述する入射するレーザ光１９の一部を反射し、一部を透過する特性を有する。情報面１４ａ上には、厚さ７０ｎｍのＡｌからなる反射層１３が形成されている。反射層１３は、後述する入射するレーザ光１９を反射する特性を有する。
基板１１と支持基板１４は、半透明反射層１６と反射層１３とを対向させて、厚さ４０μｍの色素含有接着層１２により接着されている。
情報面１４ａとは反対側の支持基板１４面上には、第１実施例におけるレーベル層５と同様のレーベル層１５が形成されている。
【００３６】
本第２実施例の色素含有接着層１２は、第１実施例における色素含有接着層２と同様の構成で形成してある。
従って、上述した、図形・文字パターン形成方法（多色表示する方法）を用いて、所定の発色光１８’を照射することによって、基板１１側から視認可能な所定の情報パターンを色素含有接着層１２に表示することが出来る。この情報パターンは、発色している色素の吸収波長（λｍａｘ）の波長を有する消色光１８を照射することにより、消去できる。その後、新たに、別の情報パターンを発色記録することが出来る。
【００３７】
なお、情報面１１ａ、１４ａの情報を再生するために照射するレーザ光１９によっては、フォトクロミック色素を含む色素含有接着層１２の反射率や屈折率が変化しない（すなわち、レーザ光に反応しない）ので、情報面１１ａ、１４ａの情報の再生には影響がない。
【００３８】
なお、情報面１１ａ、１４ａの情報を再生するのにレーザ光１９を基板１１側から照射すると、レーザ光１９は、半透明反射層１６で一部が反射され、一部は透過する。反透明反射層１６で反射したレーザ光１９により、情報面１１ａの情報が再生される。半透明反射層１６を透過したレーザ光１９は反射層１３で反射され、半透明反射膜１６に達し、一部は反射し、一部は透過して、基板１１の外部に出射するので、これにより、情報面１４ａの情報が再生される。
【００３９】
＜第３実施例＞
図６は、本発明の光記録媒体の第３実施例を示す断面構成図である。
同図に示すように、第３実施例の光記録媒体３０は、いわゆるＣＤタイプの光ディスクであり、単板片側読出し光ディスクである。
光記録媒体３０において、厚さ１．２ｍｍ、直径１２０ｍｍのポリカーボネート樹脂からなる透明な基板２１は、情報が光学的に再生可能に記録された情報面２１ａを有している。情報面２１ａ上には、厚さ７０ｎｍのＡｌからなる反射層２３及び厚さ１０μｍであり紫外線硬化樹脂であるエポキシアクリレート樹脂からなる保護層２６が順次積層されている。反射層２３は、後述するレーザ光２９を反射する特性を有する。
【００４０】
保護層２６上には、厚さ２０μｍのレーベル層２５が形成されている。レーベル層２５は、所望の顔料（色素）を添加した紫外線硬化樹脂をスクリーン印刷して形成されている。レーベル層２５には、光記録媒体３０の内容に関する情報が記録されている。
【００４１】
情報面２１ａとは反対側の基板２１面上に色素含有保護層（ハードコート層）２７が形成されている。
色素含有保護層（ハードコート層）２７は、紫外線硬化樹脂に、フォトクロミック色素を添加して、加熱して、フォトクロミック色素を溶解分散したものを、情報面２１ａとは反対側の基板２１面上にスピンコートした後、紫外線を照射して硬化させて形成したものである。厚みは２０μｍである。これにより、光記録媒体３０が得られる。
紫外線硬化樹脂としては、エポキシアクリレート樹脂であるＸＲ９８（住友化学（株）製）を用いた。
【００４２】
フォトクロミック色素の添加量は、赤色発色用、青色発色用として、各１重量％添加した。
添加したフォトクロミック色素は、赤色用として、ｃｉｓ−１，２−ジシアノ−１，２−ビス（２，４，５−トリメチル−３−チエニル）エテンを、青色用として、１，２−ビス（５−フェニル−２−メチルチオフェン−３−イル）パーフルオロシクロペンテンを用いた。
【００４３】
得られた光記録媒体３０の色素含有保護層（ハードコート層）２７に図形・文字パターンに対応する発色光２８’を第１実施例におけると同様にして、照射することにより、所望の図形・文字パターンを青色，赤色、色抜け、紫色で表示することが出来る。赤色及び青色（この混合の紫色も含む）で表される図形・文字パターンは、発色しているフォトクロミック色素の吸収波長の光（消色光２８：白色光では全部カバーする）を照射することによって、消色できるので、必要に応じて、図形・文字パターンで表される情報を書き換えることが出来る。
【００４４】
なお、色素含有保護層（ハードコート層）２７の反射率及び屈折率は、情報面２１ａの情報を再生するために照射するレーザ光２９によっては影響を受けない、すなわちレーザ光２９に反応しない。従って、情報面２１ａの再生は、色素含有保護層（ハードコート層）２７の影響を受けず、正常に行うことが出来る。
なお、情報面２１ａの情報を再生するのにレーザ光２９を色素含有保護層２７側から照射すると、レーザ光２９は、反射層２３反射され、光含有保護層２７の外部に出射するので、これにより、情報面２１ａの情報が再生される。
【００４５】
＜第４実施例＞
図７は、本発明の光記録媒体の第４実施例を示す断面構成図である。
同図に示すように、第４実施例の光記録媒体４０は、第１実施例と同様いわゆるＤＶＤシングルレイヤータイプの光ディスクであり、貼り合せ単層片側読出し光ディスクである。
光記録媒体４０において、厚さ０．６ｍｍ、直径１２０ｍｍのポリカーボネート樹脂からなる透明な基板３４は、情報が光学的に再生可能に記録された情報面３４ａを有している。情報面３４ａ上には、厚さ７０ｎｍのＡｌからなる反射層３３が形成されている。反射層３３は、後述するレーザ光３９を反射する特性を有する。
【００４６】
厚さ０．６ｍｍ、直径１２０ｍｍであるポリカーボネート樹脂からなる透明な基板３１が厚さ４０μｍの接着層３２により、基板３４に反射層３３を対向させて接着されている。
反射層３３の形成されていない基板３４面上には、厚さ２０μｍのレーベル層３５が形成されている。
レーベル層３５は、所望の顔料（色素）を添加した紫外線硬化樹脂をスクリーン印刷して形成されている。レーベル層３５には、光記録媒体４０の内容に関する情報が記録されている。
【００４７】
接着層３２を構成する紫外線硬化樹脂には、エポキシアクリレート樹脂であるＸＲ９８（住友化学（株）製）を用いた。この紫外線硬化樹脂を基板３１に同心状に塗布し、その上に基板３４を反射層３３を向き合わせて載置し、スピンさせた後、紫外線を照射して硬化して接着層３２を形成した。
接着層３２の形成された面とは反対側の基板３１面上に色素含有保護層（ハードコート層）３７が形成されている。
【００４８】
色素含有保護層（ハードコート層）３７は、上述した第３実施例における色素含有保護層（ハードコート層）２７と同様の構成であるので、説明を省略する。これにより、本第４実施例の光記録媒体４０が得られる。
色素含有保護層（ハードコート層）３７には、上述の色素含有保護層（ハードコート層）２７と同様、所望の図形・文字パターンを書換可能に表示できる。また、情報面３４ａの再生を正常に行うことが出来る。
なお、情報面３４ａの情報を再生するのにレーザ光３９を色素含有保護層３７側から照射すると、レーザ光３９は、反射層３３で反射され、色素含有保護層３７の外部に出射するので、これにより、情報面３４ａの情報が再生される。
【００４９】
＜第５実施例＞
図８は、本発明の光記録媒体の第５実施例を示す断面構成図である。
同図に示すように、第５実施例の光記録媒体５０は、上述した第２実施例と同様いわゆるＤＶＤデュアルレイヤータイプの光ディスクであり、貼り合せ２層片側読出し光ディスクである。
光記録媒体５０において、厚さ０．６ｍｍ、直径１２０ｍｍであるポリカーボネート樹脂からなる透明な基板４１及び支持基板４４には、それぞれの片面上に情報面４１ａ、４４ａが形成されている。情報面４１ａ、４４ａには、情報が光学的に再生可能に記録されている。
【００５０】
情報面４１ａ上には、厚さ５ｎｍから１０ｎｍのＡｕ又はＳｉからなる半透明反射層４６が形成されている。情報面４４ａ上には、厚さ７０ｎｍのＡｌからなる反射層４３が形成されている。半透明反射層４６は、後述する入射するレーザ光４９の一部を反射し、一部を透過する特性を有する。反射層４３は、後述する入射するレーザ光４９を反射する特性を有する。
基板４１と支持基板４４は、半透明反射層４６と反射層４３とを対向させて、厚さ４０μｍの接着層４２により接着されている。
半透明反射層４６の形成されているとは面とは反対側の基板４１面上に色素含有保護層（ハードコート層）４７が形成されている。
【００５１】
色素含有保護層（ハードコート層）４７は、上述した第３実施例における色素含有保護層（ハードコート層）２７と同様の構成であるので、説明を省略する。これにより、本第５実施例の光記録媒体５０が得られる。
色素含有保護層（ハードコート層）４７には、上述の色素含有保護層（ハードコート層）２７と同様、所望の図形・文字パターンを、消色光４８、着色光４８’を用いて、書換可能に表示できる。また、情報面４４ａの再生をレーザ光４９により正常に行うことが出来る。ここで、色素含有保護層４７は、レーザ光４９を吸収しない、すなわちレーザ光４９に反応しない。
【００５２】
なお、情報面４１ａ、４４ａの情報を再生するのにレーザ光４９を基板４１側から照射すると、レーザ光４９は、半透明反射層４６で一部が反射され、一部は透過する。反透明反射層４６で反射したレーザ光４９により、情報面４１ａの情報が再生される。半透明反射層４６を透過したレーザ光４９は反射膜４３で反射され、半透明反射膜４６に達し、一部は反射し、一部は透過して、基板４１外に出射するので、これにより、情報面４４ａの情報が再生される。
【００５３】
＜第６実施例＞
図９は、本発明の光記録媒体の第６実施例を示す断面構成図である。
同図に示すように、第６実施例の光記録媒体６０は、いわゆるＤＶＤ−ＲＷ等の両面記録可能な光ディスクであり、貼り合せ２層両面記録再生光ディスクである。
光記録媒体６０において、基板５１、基板５１ａは厚さ０．６ｍｍ、直径１２０ｍｍのポリカーボネート樹脂よりそれぞれ構成されている。基板５１、基板５１ａの一面上には、相変化型記録層５４、相変化型記録層５４ａがそれぞれ形成されている。相変化型記録層５４、５４ａは厚さ略５０ｎｍのＡｇＩｎＳｂＴｅ系化合物よりそれぞれ構成される。
【００５４】
相変化型記録層５４、相変化型記録層５４ａ上には、反射層５３、反射層５３ａがそれぞれ形成されている。反射層５３、５３ａは厚さ７０ｎｍのＡｌよりそれぞれ構成される。反射層５３、５３ａはそれぞれ後述するレーザ光５９、５９ａを反射する特性を有する。
相変化型記録層５４、５４ａ及び反射層５３、５３ａの形成されていない基板５１、５１ａ面上には、色素含有保護層（ハードコート層）５７、色素含有保護層（ハードコート層）５７ａがそれぞれ形成されている。
【００５５】
色素含有保護層（ハードコート層）５７、５７ａは上述した第３実施例の色素含有保護層（ハードコート層）２７と同様であるので、その説明を省略する。
一方の面上に色素含有保護層（ハードコート層）５７、５７ａが形成されており、反対側の面に相変化型記録層５４、５４ａ及び反射層５３、５３ａが積層して形成されている基板５１、５１ａは、互いに反射層５３、５３ａを対向させて、接着層５２で接着されて、本第６実施例の光記録媒体６０が得られる。接着層５２は厚さ４０μｍのシート状の熱硬化型アクリル系接着剤より構成されている。
【００５６】
得られた光記録媒体６０の色素含有保護層（ハードコート層）５７、５７ａに相変化型記録層５４、５４ａの情報に関する図形・文字パターンに対応して、発色光５８’、５８’ａを、第３実施例におけると同様にして、それぞれ照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光５８，５８ａ：白色光では全部カバーする）をそれぞれ照射することによって、消色できるので、必要に応じて、図形・文字パターンで表される情報を書き換えることが出来る。
【００５７】
なお、色素含有保護層（ハードコート層）５７、５７ａの反射率及び屈折率は、相変化型記録層５４、５４ａの情報を記録および再生するために、それぞれ照射するレーザ光５９、５９ａによっては影響を受けない、すなわち、レーザ光５９、５９ａに反応しない。従って、相変化型記録層５４、５４ａの記録および再生は、色素含有保護層（ハードコート層）５７、５７ａの影響を受けず、正常に行うことが出来る。
【００５８】
なお、相変化型記録層５４、５４ａの情報を再生するのにレーザ光５９、５９ａをそれぞれ色素含有保護層５７、５７ａ側から照射すると、レーザ光５９、５９ａは、相変化型記録層５４、５４ａで又は相変化型記録層５４、５４ａを透過した場合には反射層５３、５３ａでそれぞれ反射し、色素含有保護層５７、５７ａの外部に出射するので、これにより、相変化型記録層５４、５４ａの情報が再生される。
【００５９】
＜第７実施例＞
図１０は、本発明の光記録媒体の第７実施例を示す断面構成図である。
同図に示すように、第７実施例の光記録媒体７０は、第３実施例の光記録媒体３０と同様に、いわゆるＣＤタイプの光ディスクであり、単板片側読出し光ディスクである。
光記録媒体７０は、厚さ１．２ｍｍ、直径１２０ｍｍのポリカーボネート樹脂からなる色素含有基板６１を有している。
【００６０】
色素含有基板６１は射出成形によって作製される。射出成形にあたっては、樹脂の原料としてはポリカーボネート樹脂のペレットが使用される。このペレットを混練りするときに、１重量％のフォトクロミック色素を添加する。添加したフォトクロミック色素は、赤色用として、ｃｉｓ−１，２−ジシアノ−１，２−ビス（２，４，５−トリメチル−３−チエニル）エテンを、青色用として、１，２−ビス（５−フェニル−２−メチルチオフェン−３−イル）パーフルオロシクロペンテンを用いた。色素添加して混錬した後、ペレットとし、これを用いて射出成形により、色素含有基板６１を得る。
【００６１】
色素含有基板６１上には、情報が光学的に再生可能に記録された情報面６１ａが形成されている。
情報面６１ａ上には、厚さ７０ｎｍのＡｌからなる反射層６３及び厚さ１０μｍであり紫外線硬化樹脂であるエポキシアクリレート樹脂からなる保護層６６が順次積層されている。反射層６３は、後述するレーザ光６９を反射する特性を有する。
保護層６６上には、厚さ２０μｍのレーベル層６５が形成されている。レーベル層６５は、所望の顔料（色素）を添加した紫外線硬化樹脂をスクリーン印刷して形成されている。レーベル層６５には、光記録媒体７０の内容に関する情報が記録されている。これにより、本実施例の光記録媒体７０が得られる。
【００６２】
得られた光記録媒体７０の色素含有基板６１に、図形・文字パターンに対応する発色光６８’を、第１実施例におけると同様の方法にて、照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光６８：白色光では全部カバーする）を照射することによって、消色できるので、必要に応じて、図形・文字パターンで表される情報を書き換えることが出来る。
【００６３】
なお、色素含有６１の反射率及び屈折率は、情報面６１ａの情報を再生するために照射するレーザ光６９によっては影響を受けない、すなわち、レーザ光６９に反応しない。従って、情報面６１ａの再生は、色素含有基板６１の影響を受けず、正常に行うことが出来る。
なお、情報面６１ａの情報を再生するのにレーザ光６９を色素含有基板６１側から照射すると、レーザ光６９は、反射層６３で反射され、色素含有基板６１の外部に出射するので、これにより、情報面６１ａの情報が再生される。
【００６４】
＜第８実施例＞
図１１は、本発明の光記録媒体の第８実施例を示す断面構成図である。
同図に示すように、第８実施例の光記録媒体８０は、第１実施例の光記録媒体と同様に、いわゆるＤＶＤシングルレイヤータイプの光ディスクであり、貼り合せ単層片側読出し光ディスクである。
光記録媒体８０は、厚さ０．６ｍｍ、直径１２０ｍｍのポリカーボネート樹脂からなる色素含有基板７１を有している。
【００６５】
色素含有基板７１は、上述の第７実施例における色素含有基板６１と同様に、形成してあり、青色、赤色用のフォトクロミック色素を含有した透明な基板である。
一方、厚さ０．６ｍｍ、直径１２０ｍｍのポリカーボネート樹脂からなる透明な支持基板７４は、情報が光学的に再生可能に記録された情報面７４ａを有している。情報面７４ａ上には、厚さ７０ｎｍのＡｌからなる反射層７３が形成されている。反射層７３は、後述するレーザ光７９を反射する特性を有する。
【００６６】
色素含有基板７１は、透明な接着層７２により、支持基板７４と反射層７３とを対向させて接着されている。
反射層７３の形成されていない支持基板７４面上には、厚さ２０μｍのレーベル層７５が形成されている。
レーベル層７５は、所望の顔料（色素）を添加した紫外線硬化樹脂をスクリーン印刷して形成されている。レーベル層７５には、光記録媒体８０の内容に関する情報が記録されている。
このように本実施例の光記録媒体８０が得られる。
【００６７】
得られた光記録媒体８０の色素含有基板７１に、図形・文字パターンに対応する発色光７８’を、第１実施例におけると同様の方法にて、照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光７８：白色光では全部カバーする）を照射することによって、消色できるので、必要に応じて、図形・文字パターンで表される情報を書き換えることが出来る。
【００６８】
なお、色素含有基板７１の反射率及び屈折率は、情報面７１ａの情報を再生するために照射するレーザ光７９によっては影響を受けない、すなわちレーザ光７９に反応しない。従って、情報面７１ａの再生は、色素含有基板７１の影響を受けず、正常に行うことが出来る。
なお、情報面７４ａの情報を再生するのにレーザ光７９を色素含有基板７１側から照射すると、レーザ光７９は、反射層７３で反射され、色素含有基板７１の外部に出射するので、これにより、情報面７４ａの情報が再生される。
【００６９】
＜第９実施例＞
図１２は、本発明の光記録媒体の第９実施例を示す断面構成図である。
同図に示すように、第９実施例の光記録媒体９０は、第２実施例の光記録媒体２０と同様に、いわゆるＤＶＤデュアルレイヤータイプの光ディスクであり、貼り合せ２層片側読出し光ディスクである。
光記録媒体９０は、厚さ０．６ｍｍ、直径１２０ｍｍのポリカーボネート樹脂からなる色素含有基板８１を有している。
【００７０】
色素含有基板８１は、上述の第７実施例における色素含有基板６１と同様に、形成してあり、青色、赤色用のフォトクロミック色素を含有した透明な基板である。色素含有基板８１上には、情報が光学的に再生可能な情報面８１ａが形成されている。情報面８１ａ上には、厚さ５ｎｍから１０ｎｍのＡｕ又はＳｉからなる半透明反射層８６が形成されている。半透明反射層８６は、後述する入射するレーザ光８９の一部を反射し、一部を透過する特性を有する。
【００７１】
一方、厚さ０．６ｍｍ、直径１２０ｍｍのポリカーボネート樹脂からなる透明な支持基板８４は、情報が光学的に再生可能に記録された情報面８４ａを有している。情報面８４ａ上には、厚さ７０ｎｍのＡｌからなる反射層８３が形成されている。反射層８３は、後述する入射するレーザ光８９を反射する特性を有する。
色素含有基板８１と支持基板８４とは、互いに、半透明反射層８６と反射層８３とを対向させて、その間に配置された透明な接着層８２により、接着されている。
【００７２】
支持基板８４の反射層８３の形成されていない面上には、厚さ２０μｍのレーベル層８５が形成されている。
レーベル層８５は、所望の顔料（色素）を添加した紫外線硬化樹脂をスクリーン印刷して形成されている。レーベル層８５には、光記録媒体９０の内容に関する情報が記録されている。
このように本実施例の光記録媒体９０が得られる。
【００７３】
得られた光記録媒体９０の色素含有基板８１に、図形・文字パターンに対応する発色光８８’を、第１実施例におけると同様の方法にて、照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光８８：白色光では全部カバーする）を照射することによって、消色できるので、必要に応じて、図形・文字パターンで表される情報を書き換えることが出来る。
なお、色素含有基板８１の反射率及び屈折率は、情報面８１ａ、８４ａの情報を再生するために照射するレーザ光８９によっては影響を受けない、すなわち、レーザ光８９に反応しない。従って、情報面８１ａ、８４ａの再生は、色素含有基板８１の影響を受けず、正常に行うことが出来る。
【００７４】
なお、情報面８１ａ、８４ａの情報を再生するのにレーザ光８９を色素含有基板８１側から照射すると、レーザ光８９は、半透明反射層８６で一部が反射され、一部は透過する。反透明反射層８６で反射したレーザ光８９により、情報面８１ａの情報が再生される。半透明反射層８６を透過したレーザ光８９は反射膜８３で反射され、半透明反射膜８６に達し、一部は反射し、一部は透過して、色素含有基板８１外に出射する。これにより、情報面８４ａの情報が再生される。
【００７５】
＜第１０実施例＞
図１３は、本発明の光記録媒体の第１０実施例を示す断面構成図である。
同図に示すように、第１０実施例の光記録媒体１００においては、厚さ１．１ｍｍ、直径１２０ｍｍのポリカーボネート樹脂からなる透明な支持基板９４は、情報が光学的に再生可能に記録された情報面９４ａを有している。情報面９４ａ上には、厚さ７０ｎｍのＡｌからなる反射層９３が形成されている。反射層９３は、後述するレーザ光９９を反射する特性を有する。
【００７６】
厚さ０．１ｍｍ、直径１２０ｍｍであるポリカーボネート樹脂からなる透明なカバー層９１が厚さ４０μｍの色素含有接着層９２により、反射層９３に接着されている。
ここで、色素含有接着層９２は、上述の第１実施例における色素含有接着層２と同様に形成してあり、青色、赤色用のフォトクロミック色素を含有した接着層９２である。
【００７７】
情報面９４ａ側とは反対側の支持基板９４面上には、厚さ２０μｍのレーベル層９５が形成されている。
レーベル層９５は、所望の顔料（色素）を添加した紫外線硬化樹脂をスクリーン印刷して形成されている。レーベル層９５には、光記録媒体１００の内容に関する情報が記録されている。
このように本第１０実施例の光記録媒体１００が得られる。
【００７８】
得られた光記録媒体１００の色素含有接着層９２に、図形・文字パターンに対応する発色光９８’を、第１実施例におけると同様の方法にて、照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光９８：白色光では全部カバーする）を照射することによって、消色できるので、必要に応じて、図形・文字パターンで表される情報を書き換えることが出来る。
【００７９】
なお、色素含有接着層９２の反射率及び屈折率は、情報面９４ａの情報を再生するために照射するレーザ光９９によっては影響を受けない、すなわち、レーザ光９９に反応しない。従って、情報面９４ａの再生は、色素含有接着層９２の影響を受けず、正常に行うことが出来る。
なお、情報面９４ａの情報を再生するのにレーザ光９９をカバー層９１側から照射すると、レーザ光９９は、反射層９３で反射され、カバー層９１の外部に出射するので、これにより、情報面１４ａの情報が再生される。
【００８０】
＜第１１実施例＞
図１４は、本発明の光記録媒体の第１１実施例を示す断面構成図である。
同図に示すように、第１１実施例の光記録媒体１１０においては、厚さ１．１ｍｍ、直径１２０ｍｍのポリカーボネート樹脂からなる透明な支持基板１０４は、情報が光学的に再生可能に記録された情報面１０４ａを有している。情報面１０４ａ上には、厚さ７０ｎｍのＡｌからなる反射層１０３が形成されている。反射層１０３は、後述するレーザ光１０９を反射する特性を有する。
【００８１】
厚さ０．１ｍｍ、直径１２０ｍｍであるポリカーボネート樹脂からなる透明な色素含有カバー層１０１が、透明な紫外線硬化樹脂からなる厚さ４０μｍの接着層１０２により、反射層１０３に接着されている。
ここで、色素含有カバー層１０１は、シート成形によって作製される。シート成形にあたっては、樹脂の原料としてはポリカーボネート樹脂のペレットが使用される。このペレットを混練りするときに、１重量％のフォトクロミック色素を添加する。添加したフォトクロミック色素は、赤色用として、ｃｉｓ−１，２−ジシアノ−１，２−ビス（２，４，５−トリメチル−３−チエニル）エテンを、青色用として、１，２−ビス（５−フェニル−２−メチルチオフェン−３−イル）パーフルオロシクロペンテンを用いる。色素添加して混錬した後、ペレットとし、これを用いてシート成形により、色素含有カバー層１０１を得る。
【００８２】
情報面１０４ａ側とは反対側の支持基板１０４面上には、厚さ２０μｍのレーベル層１０５が形成されている。
レーベル層１０５は、所望の顔料（色素）を添加した紫外線硬化樹脂をスクリーン印刷して形成されている。レーベル層１０５には、光記録媒体１１０の内容に関する情報が記録されている。
このように本第１１実施例の光記録媒体１１０が得られる。
【００８３】
得られた光記録媒体１１０の色素含有カバー層１０１に、図形・文字パターンに対応する発色光１０８’を、第１実施例におけると同様の方法にて、照射することにより、所望の図形・文字パターンを青色、赤色、色抜け、紫色で表示することが出来る。赤色及び青色（この混合の紫色も含む）で表される図形・文字パターンは、発色しているフォトクロミック色素の吸収波長の光（消色光１０８：白色光では全部カバーする）を照射することによって、消色できるので、必要に応じて、図形・文字パターンで表される情報を書き換えることが出来る。
【００８４】
なお、色素含有カバー層１０１の反射率及び屈折率は、情報面１０４ａの情報を再生するために照射するレーザ光１０９によっては影響を受けない、すなわち、レーザ光１０９に反応しない。従って、情報面１０４ａの再生は、色素含有カバー層１０１の影響を受けず、正常に行うことが出来る。
なお、情報面１０４ａの情報を再生するのにレーザ光１０９を色素含有カバー層１０１側から照射すると、レーザ光１０９は、反射層１０３で反射され、色素含有カバー層１０１の外部に出射するので、これにより、情報面１０４ａの情報が再生される。
【００８５】
＜第１２実施例＞
図１５は、本発明の光記録媒体の第１２実施例を示す断面構成図である。
同図に示すように、第１２実施例の光記録媒体１２０においては、厚さ１．１ｍｍ、直径１２０ｍｍのポリカーボネート樹脂からなる透明な支持基板１１４上に、レーザ光１１９を照射することにより情報を記録再生出来る記録層１１７が形成されている。記録層１１７は、厚さ５０ｎｍ乃至６０ｎｍのＡｇＩｎＳｂＴｅ系化合物より構成される。記録層１１７は、後述する入射するレーザ光１１９を反射する特性を有する。
【００８６】
一方、厚さ０．１ｍｍ、直径１２０ｍｍであるポリカーボネート樹脂からなる透明なカバー層１１１上には記録層１１６が形成されている。記録層１１６は、厚さ１０ｎｍ乃至２０ｎｍのＡｇＩｎＳｂＴｅ系化合物より構成される。記録層１１６は、後述する入射するレーザ光１１９の一部を反射し、一部を透過する特性を有する。
記録層１１６と記録層１１７とは、厚さ４０μｍの色素含有接着層１１２により接着されている。
ここで、色素含有接着層１１２は、上述の第１実施例における色素含有接着層２と同様に形成してあり、青色、赤色用のフォトクロミック色素を含有した接着層１１２である。
【００８７】
記録層１１７側とは反対側の支持基板１１４面上には、厚さ２０μｍのレーベル層１１５が形成されている。
レーベル層１１５は、所望の顔料（色素）を添加した紫外線硬化樹脂をスクリーン印刷して形成されている。レーベル層１１５には、光記録媒体１２０の内容に関する情報が記録されている。
このように本第１２実施例の光記録媒体１２０が得られる。
【００８８】
ここでは、記録再生のためにレーザ光１１９を照射すると、記録層１１６では、レーザ光１１９は、一部は反射し一部は透過する。記録層１１６で反射したレーザ光１１９により、記録層１１６の情報が再生される。記録層１１６を透過した一部のレーザ光１１９は記録層１１７で全部反射され、記録層１１６に達し、一部は反射し、一部は透過するので、これにより、記録層１１７の情報が再生される。
得られた光記録媒体１２０の色素含有接着層１１２に、図形・文字パターンに対応する発色光１１８’を、第１実施例におけると同様の方法にて、照射することにより、所望の図形・文字パターンを青色，赤色、色抜け、紫色で表示することが出来る。赤色及び青色（この混合の紫色も含む）で表される図形・文字パターンは、発色しているフォトクロミック色素の吸収波長の光（消色光１１８：白色光では全部カバーする）を照射することによって、消色できるので、必要に応じて、図形・文字パターンで表される情報を書き換えることが出来る。
【００８９】
なお、色素含有接着層１１２の反射率及び屈折率は、記録層１１６、１１７に情報を記録再生するために照射するレーザ光１１９によっては影響を受けない、すなわちレーザ光１１９に反応しない。従って、記録層１１６、１１７への情報の記録再生は、色素含有接着層１１２の影響を受けず、正常に行うことが出来る。
【００９０】
以上、本発明の光記録媒体として、円板状の光ディスクを例に説明したが、カード型光ディスクに対しても、適用できることは言うまでもない。カード型光ディスク（例えばデジカード：日本ビクター（株）の商品名）のＣＤ−ＲＯＭ及びＣＤ−Ｒ領域に記録された情報は、パソコンなどのデータ読取装置で読み取られるが、データ記録再生のためのレーザ光を照射する面に色素含有層を形成しておけば、色素含有層に視認可能で書換可能に情報を表示することが出来る。例えば、このデジカードを病院の診察カードに用いた場合、医療の基本情報はＣＤ−ＲＯＭ、ＣＤ−Ｒ領域に記録しておき、次回の予約時間等ユーザが簡単に知りたい情報を色素含有層の表示部に記録できる。
【００９１】
また、色素含有層にフォトクロミック色素を分散させる方法として、予め射出成形する透明基板の樹脂材料に、又は接着層を形成する接着材に、混練により分散・溶解させておく方法を説明したが、これに限定されるものではなく、以下の方法も適用できることは言うまでもない。すなわち、透明基板の場合には、基板の表面層に、蒸気輸送法等により、色素を全面に浸透させることが出来る。また、反射層と支持基板の間に、記録層と反射層との間に、色素含有層を例えば蒸着法を用いて形成しておいても良い。
【００９２】
【発明の効果】
以上説明したように、本発明の光記録媒体は、請求項１及び２記載によれば、接着層を、レーザ光に反応しないフォトクロミック色素を添加した紫外線硬化樹脂より構成したことにより、書換可能で且つ視認できる情報部を有する光記録媒体を提供できるという効果がある。
また、請求項３及び４記載によれば、第２の基板のレーザ光の入射側の面上に、前記レーザ光に反応しないフォトクロミック色素を添加した保護層を形成したことにより、書換可能で且つ視認できる情報部を有する光記録媒体を提供できるという効果がある。
また、請求項５記載によれば、各記録面側とは反対側の各基板の各面上に、レーザ光に反応しないフォトクロミック色素を添加した保護層をそれぞれ形成したことにより、書換可能で且つ視認できる情報部を有する光記録媒体を提供できるという効果がある。
また、請求項６記載によれば、接着層を、レーザ光に反応しないフォトクロミック色素を添加した紫外線硬化樹脂より構成したことにより、書換可能で且つ視認できる情報部を有する光記録媒体を提供できるという効果がある。
【図面の簡単な説明】
【図１】本発明の光記録媒体の第１実施例を示す断面構成図である。
【図２】本発明の光記録媒体に係る多色表示をするための第１の工程図である。
【図３】本発明の光記録媒体に係る多色表示をするための第２の工程図である。
【図４】本発明の光記録媒体に係る描画装置を示す概略構成図である。
【図５】本発明の光記録媒体の第２実施例を示す断面構成図である。
【図６】本発明の光記録媒体の第３実施例を示す断面構成図である。
【図７】本発明の光記録媒体の第４実施例を示す断面構成図である。
【図８】本発明の光記録媒体の第５実施例を示す断面構成図である。
【図９】本発明の光記録媒体の第６実施例を示す断面構成図である。
【図１０】本発明の光記録媒体の第７実施例を示す断面構成図である。
【図１１】本発明の光記録媒体の第８実施例を示す断面構成図である。
【図１２】本発明の光記録媒体の第９実施例を示す断面構成図である。
【図１３】本発明の光記録媒体の第１０実施例を示す断面構成図である。
【図１４】本発明の光記録媒体の第１１実施例を示す断面構成図である。
【図１５】本発明の光記録媒体の第１２実施例を示す断面構成図である。
【符号の説明】
１…基板、２…色素含有接着層、３…反射層、４…支持基板、４ａ…情報面、５…レーベル層、８…消色光、８’…発色光、９…レーザ光、１０…光記録媒体、１１…基板、１１ａ…情報面、１２…色素含有接着層、１３…反射層、１４…支持基板、１４ａ…情報面、１５…レーベル層、１６…半透明反射層、１８…消色光、１８’…発色光、１９…レーザ光、２０…光記録媒体、２１…基板、２１ａ…情報面、２３…反射層、２５…レーベル層、２６…保護層、２７…色素含有保護層（ハードコート層）、２８…消色光、２８’…発色光、２９…レーザ光、３０…光記録媒体、３１…基板、３２…接着層、３３…反射層、３４…支持基板、３４ａ…情報面、３５…レーベル層、３７…色素含有保護層（ハードコート層）、３８…消色光、３８’…発色光、３９…レーザ光、４０…光記録媒体、４１…基板、４１ａ…情報面、４２…接着層、４３…反射層、４４…支持基板、４４ａ…情報面、４５…レーベル層、４６…半透明反射層、４７…色素含有保護層（ハードコート層）、４８…消色光、４８’…発色光、４９…レーザ光、５０…光記録媒体、５１、５１ａ…基板、５２…接着層、５３、５３ａ…反射層、５４、５４ａ…層変化型記録層、５７、５７ａ…色素含有保護層（ハードコート層）、５８、５８ａ…消色光、５８’、５８’ａ…発色光、５９、５９ａ…レーザ光、６０…光記録媒体、６１…色素含有基板、６１ａ…情報面、６３…反射層、６５…レーベル層、６６…保護層、６８…消色光、６８’…発色光、６９…レーザ光、７０…光記録媒体、７１…色素含有基板、７２…接着層、７３…反射層、７４…支持基板、７４ａ…情報面、７５…レーベル層、７８…消色光、７８’…発色光、７９…レーザ光、８０…光記録媒体、８１…色素含有基板、８１ａ…情報面、８２…接着層、８３…反射層、８４…支持基板、８４ａ…情報面、８５…レーベル層、８６…半透明反射層、８８…消色光、８８’…発色光、８９…レーザ光、９０…光記録媒体、９１…透明カバー層、９２…色素含有接着層、９３…反射層、９４…支持基板、９４ａ…情報面、９５…レーベル層、９８…消色光、９８’…発色光、９９…レーザ光、１００…光記録媒体、１０１…色素含有カバー層、１０２…接着層、１０３…反射層、１０４…支持基板、１０４ａ…情報面、１０５…レーベル層、１０８…消色光、１０８’…発色光、１０９…レーザ光、１１０…光記録媒体、１１１…透明カバー層、１１２…色素含有接着層、１１４…支持基板、１１５…レーベル層、１１６…第１記録層、１１７…第２記録層、１１８…消色光、１１８’…発色光、１１９…レーザ光、１２０…光記録媒体、１２１…基板、１２２…色素含有層、１２３…発色光、１２４…レーザ光、１２５…レーザ光、１２６…消色光（白色光）、１２７…マスク、１２７Ａ…開口部、１２８…マスク、１２８Ａ…開口部、１２９…マスク、１２９Ａ…開口部、１３１…フィルター、１３２…フィルター、１４１…半導体レーザ、１４２…コリメートレンズ、１４３…アパーチャ、１４４…可動ミラー、１４５…描画レンズ、１４６…媒体、１４７…色素含有層、１４８…レーザ光、１４９…ディテクタ、１５０…描画装置。
【図１】
2004087097.tif 000003
【図２】
2004087097.tif 000004
【図３】
2004087097.tif 000005
【図４】
2004087097.tif 000006
【図５】
2004087097.tif 000007
【図６】
2004087097.tif 000008
【図７】
2004087097.tif 000009
【図８】
2004087097.tif 000010
【図９】
2004087097.tif 000011
【図１０】
2004087097.tif 000012
【図１１】
2004087097.tif 000013
【図１２】
2004087097.tif 000014
【図１３】
2004087097.tif 000015
【図１４】
2004087097.tif 000016
【図１５】
2004087097.tif 000017